(57)【要約】【課題】従来のマニキュア液に発光物質を加えることにより製造可能であり、イベントステージやカラオケボックス等でよく使用されるブラックライト等の紫外線照射下で発光し、所望の色に容易に調整可能な発光マニキュアを提供すること。【解決手段】造膜性樹脂を有機溶媒に溶解した溶液に、紫外線照射下において赤色発光するユーロピウム系化合物、青色発光するペリレン系化合物、緑色発光するテルビウム系化合物から選択される１種以上の発光物質を配合した発光マニキュアであって、紫外線を照射すると発光することを特徴とする発光マニキュアとする。【選択図】図１
2012082135.tif 000002
【特許請求の範囲】
【請求項１】
造膜性樹脂を有機溶媒に溶解した溶液に、紫外線照射下において赤色発光するユーロピウム系化合物、青色発光するペリレン系化合物、緑色発光するテルビウム系化合物から選択される１種以上の発光物質を配合した発光マニキュアであって、
紫外線を照射すると発光することを特徴とする発光マニキュア。
【請求項２】
前記ユーロピウム系化合物が、下記の化１又は化２で示される化合物であることを特徴とする請求項１記載の発光マニキュア。
（化１）
Ｔｒｉｓ（１，１，１，５，５，５−ｈｅｘａｆｌｕｏｒｏ−２．４−ｐｅｎｔａｎｅｄｉｏｎａｔｏ−，Ｏ,Ｏ'）ｂｉｓ（ｔｒｉｐｈｅｎｙｌｐｈｏｓｐｈｉｎｅ ｏｘｉｄｅ−Ｏ−）Ｅｕｒｏｐｉｕｍ
（化２）
Ｔｒｉｓ（４，４，４−ｔｒｉｆｌｕｏｒｏ−１−（２―ｔｈｉｅｎｙｌ）−１，３−ｂｕｔａｎｅｄｉｏｎａｔｏ−Ｏ,Ｏ'）ｂｉｓ（ｔｒｉｐｅｈｎｙｌｐｈｏｓｐｈｉｎｅ ｏｘｉｄｅ−Ｏ−）Ｅｕｒｏｐｉｕｍ
【請求項３】
前記ペリレン系化合物が、下記の化３で示される化合物であることを特徴とする請求項１又は２記載の発光マニキュア。
（化３）
Ｃ３０Ｈ２８Ｏ２
【請求項４】
前記テルビウム系化合物が、下記の化４又は化５で示される化合物であることを特徴とする請求項１乃至３いずれかに記載の発光マニキュア。
（化４）
［Ｈｅｘａｄｅｃａｋｉｓ（ｈｅｘｙｌ）-ｄｉｏｘｏ-ｏｃｔａｈｙｄｒｏｘｙ-ｔｒｉｅｔｙｌａｍｉｎｏ-］ｎｏｎａ ｔｅｒｂｉｕｍ ｃｏｍｐｌｅｘ
（化５）
［Ｈｅｘａｄｅｃａｋｉｓ（ｉｓｏａｍｙｌ）-ｄｉｏｘｏ-ｏｃｔａｈｙｄｒｏｘｙ-ｔｒｉｅｔｙｌａｍｉｎｏ-］ｎｏｎａ ｔｅｒｂｉｕｍ ｃｏｍｐｌｅｘ
【請求項５】
非紫外線照射下で無色透明であることを特徴とする請求項１乃至４いずれかに記載の発光マニキュア。
【請求項６】
前記樹脂が、天然樹脂、酢酸ビニル系樹脂、アルキッド系樹脂、アクリル系樹脂、アミノ系樹脂、シリコーン系樹脂、ニトロセルロース系樹脂から選択される１種以上であることを特徴とする請求項１乃至５いずれかに記載の発光マニキュア。
【請求項７】
前記有機溶媒が、エタノール、イソプロパノール、アセトン、酢酸エチル、メチルシクロヘキサンから選択される１種以上であることを特徴とする請求項１乃至６いずれかに記載の発光マニキュア。
【発明の詳細な説明】
【技術分野】
【０００１】
本発明は、従来のマニキュア液に発光物質を加えることにより製造可能な紫外線照射下で発光するマニキュア、より詳細には、所望の色に容易に調整可能な発光マニキュアに関する。
【背景技術】
【０００２】
従来、爪の美観を高めるためのマニキュアは、透明や色付きだけでなくきらびやかなラメやパール入りのマニキュア等様々なものが使用されている。これらマニキュアは、爪に綺麗に装飾を施したとしても昼間及び明るい室内でしかその美しさを付与できないものであった。しかしながら、最近、暗所でも装飾的効果を発揮することができるマニキュア等、様々な状況下でマニキュアを楽しむための試みがなされている。
【０００３】
暗闇で発光するマニキュアとして、例えば、微小の発光物質をマニキュア剤に混入したマニキュアが挙げられる（特許文献１乃至３参照）。しかしながら、これらマニキュアに含まれる発光物質は蓄光性であるために、照明が消えてから一定時間立つと暗所の中で発光しなくなるという問題を有していた。
【０００４】
さらに、これら特許文献１乃至３に記載されるマニキュアは、暗所で発光するものであり、異なる照明、例えばブラックライト等が照射するイベントステージやカラオケボックス等ではそれ程目立つものではなかった。また、所望の色を付与することもできなかった。特にステージ上等では周囲の人の注目を集めたいという欲求がある場合もあり、これらマニキュアでは、インパクトがなく十分に人の目を惹きつけるものとはいえなかった。
【０００５】
したがって、例えばブラックライト等がよく使用されるイベントステージやカラオケボックス等で、マニキュアの装飾効果を所望の色とともに付与でき、またインパクトがある従来に無いタイプのマニキュアが求められている。
【先行技術文献】
【特許文献】
【０００６】
【特許文献１】特開平１０−１８２３５８
【特許文献２】特開平１０−１９２０４０
【特許文献３】特開平１１−２２８３５０
【発明の概要】
【発明が解決しようとする課題】
【０００７】
本発明は、従来のマニキュア液に発光物質を加えることにより製造可能であり、イベントステージやカラオケボックス等でよく使用されるブラックライト等の紫外線照射下で発光し、所望の色に容易に調整可能な発光マニキュアを提供することを課題とする。
【課題を解決するための手段】
【０００８】
請求項１に係る発明は、造膜性樹脂を有機溶媒に溶解した溶液に、紫外線照射下において赤色発光するユーロピウム系化合物、青色発光するペリレン系化合物、緑色発光するテルビウム系化合物から選択される１種以上の発光物質を配合した発光マニキュアであって、紫外線を照射すると発光することを特徴とする発光マニキュアに関する。
請求項２に係る発明は、前記ユーロピウム系化合物が、下記の化１又は化２で示される化合物であることを特徴とする請求項１記載の発光マニキュアに関する。
（化１）
Ｔｒｉｓ（１，１，１，５，５，５−ｈｅｘａｆｌｕｏｒｏ−２．４−ｐｅｎｔａｎｅｄｉｏｎａｔｏ−，Ｏ,Ｏ'）ｂｉｓ（ｔｒｉｐｈｅｎｙｌｐｈｏｓｐｈｉｎｅ ｏｘｉｄｅ−Ｏ−）Ｅｕｒｏｐｉｕｍ
（化２）
Ｔｒｉｓ（４，４，４−ｔｒｉｆｌｕｏｒｏ−１−（２―ｔｈｉｅｎｙｌ）−１，３−ｂｕｔａｎｅｄｉｏｎａｔｏ−Ｏ,Ｏ'）ｂｉｓ（ｔｒｉｐｅｈｎｙｌｐｈｏｓｐｈｉｎｅ ｏｘｉｄｅ−Ｏ−）Ｅｕｒｏｐｉｕｍ
請求項３に係る発明は、前記ペリレン系化合物が、下記の化３で示される化合物であることを特徴とする請求項１又は２記載の発光マニキュアに関する。
（化３）
Ｃ３０Ｈ２８Ｏ２
請求項４に係る発明は、前記テルビウム系化合物が、下記の化４又は化５で示される化合物であることを特徴とする請求項１乃至３いずれかに記載の発光マニキュアに関する。
（化４）
［Ｈｅｘａｄｅｃａｋｉｓ（ｈｅｘｙｌ）-ｄｉｏｘｏ-ｏｃｔａｈｙｄｒｏｘｙ-ｔｒｉｅｔｙｌａｍｉｎｏ-］ｎｏｎａ ｔｅｒｂｉｕｍ ｃｏｍｐｌｅｘ
（化５）
［Ｈｅｘａｄｅｃａｋｉｓ（ｉｓｏａｍｙｌ）-ｄｉｏｘｏ-ｏｃｔａｈｙｄｒｏｘｙ-ｔｒｉｅｔｙｌａｍｉｎｏ-］ｎｏｎａ ｔｅｒｂｉｕｍ ｃｏｍｐｌｅｘ
請求項５に係る発明は、非紫外線照射下で無色透明であることを特徴とする請求項１乃至４いずれかに記載の発光マニキュアに関する。
請求項６に係る発明は、前記樹脂が、天然樹脂、酢酸ビニル系樹脂、アルキッド系樹脂、アクリル系樹脂、アミノ系樹脂、シリコーン系樹脂、ニトロセルロース系樹脂から選択される１種以上であることを特徴とする請求項１乃至５いずれかに記載の発光マニキュアに関する。
請求項７に係る発明は、前記有機溶媒が、エタノール、イソプロパノール、アセトン、酢酸エチル、メチルシクロヘキサンから選択される１種以上であることを特徴とする請求項１乃至６いずれかに記載の発光マニキュアに関する。
【発明の効果】
【０００９】
請求項１に係る発光マニキュアは、紫外線を照射すると発光するため、ブラックライト、青色ＬＥＤ、紫色ＬＥＤ等を用いるイベントステージやカラオケボックス等で強い光を発し好適に爪に装飾的効果を付与することができる。また、本発光マニキュアは、従来のマニキュア液に発光物質を加えることにより、容易に製造が可能である。
また、発光マニキュアに含まれる発光物質は紫外線照射下で赤、青又は緑を発光するため、これら１種以上を含むことにより、紫外線照射時の発光マニキュアの発光色を、白を含む様々な色にすることが可能となる。
請求項２乃至４に係る発光物質を含む発光マニキュアは、発光能力に優れ、常時紫外線照射下で１０日間、非紫外線照射下では３ヶ月たった後も発光効果を失うことがない。
請求項５に係る発光マニキュアは、紫外線を照射しないと無色透明であるため、そのまま用いることも可能であるし、また一般的なマニキュアに含まれる色素成分をともに含む場合においては、含有色素成分によって生じる非紫外線照射時の色調を発光物質が邪魔することがなく、好適に用いることができる。
請求項６に係る発光マニキュアは、特定の造膜性樹脂成分を含み、爪に塗布した際に発光物質が剥がれ落ちることがない。
請求項７に係る発光マニキュアは、特定の有機溶媒を含むことによって発光物質の溶解が容易であり、安定性が向上する。
【図面の簡単な説明】
【００１０】
【図１】本発明の発光マニキュアの使用説明図である。
【図２】本発明の実施例１に係る発光マニキュアの（Ａ）発光スペクトル図及び（Ｂ）励起スペクトル図である。
【図３】本発明の実施例２に係る発光マニキュアの（Ａ）発光スペクトル図及び（Ｂ）励起スペクトル図である。
【発明を実施するための形態】
【００１１】
以下、本発明の発光マニキュアについて説明する。
本発明の発光マニキュアは、造膜性樹脂を有機溶媒に溶解した溶液に、紫外線照射下において赤色発光するユーロピウム系化合物、青色発光するペリレン系化合物、緑色発光するテルビウム系化合物から選択される１種以上の発光物質を配合した発光マニキュアである。
【００１２】
まず、発光物質について説明する。
本発明に係るユーロピウム系化合物は、ユーロピウム錯体である。好ましくは、上記の化１又は化２で示される化合物が挙げられる。
【００１３】
本発明に係るペリレン系化合物は、ペリレンを含む化合物である。好ましくは、上記の化３で示される化合物が挙げられる。
【００１４】
本発明に係るテルビウム系化合物は、テルビウム錯体である。好ましくは、上記の化４又は化５で示される化合物が挙げられる。
【００１５】
上記の化１乃至化５で示される発光物質は、光エネルギーを効率よく吸収し、発光のエネルギーを無駄なく活かせる有機分子である。これら発光物質は、２００℃の高温条件下で１時間放置しても強発光を維持する等強い特性を有するため、夏場の暑い時であってもこの発光物質を含む本発明の発光マニキュアの発光効果が減少することはない。
【００１６】
本発明に係る発光物質の発光色について、ユーロピウム系化合物は、紫外線照射下で、６１３nmのピーク波長の光を放出して赤色に発光し、ペリレン系化合物は、４６０nmのピーク波長の光を放出して青色に発光し、テルビウム系化合物は、５４２nmのピーク波長の光を放出して緑色に発光する。
したがって、これら特定の波長を放出する赤、青、緑を発光する発光物質を任意の割合で選択することにより、白を含む任意の色調を作り出し、紫外線照射下で発光させることが可能となる。
【００１７】
本発明に係る発光物質の含量は、特に限定されないが、好ましくは発光マニキュア全量中０．１〜１．０重量％、より好ましくは０．２〜０．５重量％含まれる。この理由は、０．１重量％未満であると十分な発光効果が付与できす、１．０重量％以上入れてもそれ以上の発光効果が得られず、経済的に好ましくないからである。
【００１８】
本発明の発光マニキュアに含まれる造膜性樹脂は、マニキュア用の樹脂として一般的に用いられるものであれば特に限定されない。例えば、シュラック、ダンマル、エレミー、サンダラックなどの天然樹脂類；酢酸ビニル系樹脂、アルキッド系樹脂、アクリル系樹脂、アミノ系樹脂、ウレタン系樹脂、シリコーン系樹脂などの合成樹脂類；ニトロセルロース系樹脂のいずれか１種以上が用いられる。これら造膜性樹脂を用いることにより、本発明の発光マニキュアを爪に塗布した際に発光物質が剥がれ落ちることがない。
【００１９】
本発明の発光マニキュアに含まれる有機溶媒は、マニキュア用の溶剤として一般的に用いられるものであれば特に限定されない。例えば、酢酸メチル、酢酸エチル、酢酸プロピル、酢酸ブチル、酢酸アミル、乳酸エチル、乳酸ブチル、ギ酸メチル等のエステル類、アセトン、メチルエチルケトン、メチルイソブチルケトン等のケトン類、エタノール、イソプロパノール、ブタノール等のアルコール類、メチルシクロヘキサン、トルエン、キシレン、パラフィン等の炭化水素類、ジメチルホルムアミド、ジメチルスルホキシドのいずれか１種以上が挙げられ、特に好ましくはエタノール、イソプロパノール、アセトン、酢酸エチル、メチルシクロヘキサンのいずれか１種以上が用いられる。この理由は、発光物質は、これら有機溶媒に容易に溶解し、発光マニキュアの安定性が長期間保たれるからである。
また、本発明に係る発光物質は上記有機溶媒に溶解するので、発光物質が発光マニキュア中に固体状で残存することがなく、均質な状態で爪上に薄く皮膜することが可能である。
【００２０】
本発明の発光マニキュアは、紫外線を照射すると、含まれる発光物質に応じた色に発光する。
ここでいう紫外線とは、２８０nm〜４１０ nmの波長の光であり、特に好ましくは、３００〜３７５nmの波長の光である。したがって、青色ＬＥＤ（発光ダイオード）や紫色ＬＥＤ、ブラックライト等を光源として好適に用いることができる。
【００２１】
本発明の発光マニキュアは、紫外線を照射しないと発光せず、着色剤等を含まない場合には、無色透明である。
着色剤として、本発明の発光マニキュアは、化粧品分野で通常使用される水溶性染料および微粉着色剤、例えば顔料及び真珠光沢剤等を含有してもよい。これら着色剤は、本発光マニキュアの全重量に対して０．１〜２．０重量%、好ましくは０．５〜１．０重量%の範囲にある量で存在できる。
これら着色剤を含むことにより、紫外線を照射しない時のマニキュアの色を決定することが可能である。また紫外線照射時には、着色剤による色と発光物質による色が混在して見えるため、これら組み合わせによりさらに多様な色調を作りだすことができる。
【００２２】
本発明の発光マニキュアは、化粧品分野で通常使用される他の添加剤をさらに含んでもよい。他の添加剤として、パラフィン、ワックス及び脂肪酸等の油脂成分、ジブチルフタレート及びジオクチルフタレート等の可塑剤、湿潤剤、分散剤、脱泡剤、防腐剤、希釈剤、界面活性剤、保湿剤、香料、中和剤、安定剤、粘度調整剤および酸化防止剤等が挙げられる。
【００２３】
次に、本発明の発光マニキュアの製造方法について説明する。
まず、造膜性樹脂を有機溶媒に溶解させ、得られた溶液に上記発光物質を溶解させる。
本発明に係る発光物質を造膜性樹脂と有機溶媒を含む溶液に溶解する際の溶解方法や温度条件は特に限定されず、粉末状（例えば５０〜１００メッシュ）にして入れることにより迅速に溶解してもよく、また粉末状とせずある程度の大きさのまま溶解してもよい。
また、本発明の発光マニキュアは、本発明に係る発光物質を一般的に市販されている（色素等を含む）マニキュア液に加えることにより製造されたものも含む。
【００２４】
本発明の発光マニキュアは、例えば、赤色、青色、緑色発光する発光物質それぞれを含む発光マニキュアを製造し、これら３種の発光マニキュアを用いて消費者が自分で所望の発光色を調整するマニキュアセットとして販売してもよい。
【００２５】
本発明の発光マニキュアの色を決定する方法の一例として、任意の色のＲＧＢ（赤、青、緑）を調べることのできるコンピュータを用いる方法を挙げることができる。
具体的には、まずコンピュータ上でマニキュア用の任意の色を決定する。そして、その色をコンピュータ解析すると、ＲＧＢそれぞれの比率が現れる。これらＲＧＢの比率を用いて、赤色、青色、緑色発光する発光物質を混ぜると、任意の色に類似した発光色を有する発光マニキュアを作り出すことができる。
【００２６】
本発明の発光マニキュアは、人体の爪に塗布するものとして説明してきたが、例えば、合成樹脂製の付け爪、ガラスや合成樹脂製の置物等、幅広いものに塗布可能である。さらに、本発明の発光マニキュアを除去する場合には、一般に市販されている除光液を使用可能である。
【００２７】
本発明の使用状態図の一例を、図１に示す。
図１は、本発明の発光マニキュアを塗布した爪の側面図である。
爪（Ｎ）上に、造膜性樹脂（３）を有機溶媒（４）に溶解した溶液に発光物質（２）を配合した発光マニキュア（１）が塗布される。この爪上に紫外線（５）が照射されると、発光物質（４）が特定の色で発光する。発光物質（４）は、造膜性樹脂（３）を有機溶媒（４）に溶解した溶液に溶解しているが、図１においては説明上、粒状で記載している。
【実施例】
【００２８】
以下に、本発明を実施例を用いてより詳細に説明するが、本発明はこれに限定されない。
【００２９】
＜蛍光物質＞
Ｅ−３００として、上記化１で示されるユーロピウム系化合物を用いた。粉末状（５０メッシュ）のものを使用した。
Ｅ−４００として、上記化２で示されるユーロピウム系化合物を用いた。粉末状（５０メッシュ）のものを使用した。
Ｂ−８００として、上記化３で示されるペリレン系化合物を用いた。粉末状（５０メッシュ）のものを使用した。
Ｔ−６００として、上記化４で示されるテルビウム系化合物を用いた。粉末状（５０メッシュ）のものを使用した。
Ｔ−５００として、上記化５で示されるテルビウム系化合物を用いた。粉末状（５０メッシュ）のものを使用した。
【００３０】
＜実施例の製造＞
（実施例１）
Ｅ−３００をメタノールに加え、手動で攪拌することにより溶解し、５×１０−５mol/Lの濃度とした。得られた液体を実施例１とした。
（実施例２）
Ｔ−５００をメタノールに加え、手動で攪拌することにより溶解し、１×１０−４mol/Lの濃度とした。得られた液体を実施例２とした。
【００３１】
（実施例３乃至１２）
表１に示す原料（蛍光物質Ｅ−３００又はＥ−４００等）を混ぜ、手動で攪拌することにより、蛍光物質を各溶媒に溶解させた。得られた液体を実施例３乃至１２とした。
（実施例１３乃至１９）
表２に示す原料（蛍光物質Ｂ−８００等）を混ぜ、手動で攪拌することにより、蛍光物質を各溶媒に溶解させた。得られた液体を実施例１３乃至１９とした。
（実施例２０乃至２８）
表３に示す原料（蛍光物質Ｔ−６００又はＴ−５００等）を混ぜ、手動で攪拌することにより、蛍光物質を各溶媒に溶解させた。得られた液体を実施例２０乃至２９とした。
（実施例２９）
表４に示す原料（蛍光物質Ｅ−３００等）を混ぜ、手動で攪拌した。得られた液体を実施例２９とした。
【００３２】
表１乃至３中、濃度とは、全体量に対する蛍光物質の濃度（重量％）を示す。
表１乃至３中、ＥｔＯＨはエタノール、ＡＣＴはアセトン、ＥＡＣは酢酸エチル、ＩＰＡはイソプロパノール、ＭＣＨはメチルシクロヘキサン、ＭＥＫはメチルエチルケトン、ＤＭＦはジメチルホルムアミド、ＴＯＬはトルエン、ＤＭＳＯはジメチルスルホキシドの略称である。
【００３３】
【表１】
2012082135.tif 000003
【００３４】
【表２】
2012082135.tif 000004
【００３５】
【表３】
2012082135.tif 000005
【００３６】
【表４】
2012082135.tif 000006
【００３７】
＜発光スペクトル及び励起スペクトル測定＞
実施例１及び２を用いて発光スペクトル及び励起スペクトルを測定した。
分光蛍光光度計（ＪＡＳＣＯ  ＦＰ−６５００）を用いて、実施例１、実施例２をそれぞれセルに入れて各スペクトルを測定した。測定は常圧、室温で実施した。実施例１の結果を図２（図中（Ａ）発光スペクトル（Ｂ）励起スペクトル）に、実施例２の結果を図３（図中（Ａ）発光スペクトル（Ｂ）励起スペクトル）に示す。
【００３８】
（結果）
図２（Ａ）に示す如く、実施例１のピーク波長は６１５ｎｍであった。発光のピーク波長とは、ある波長の光またはエネルギーを発光物質に照射した際、その発光物質から放出される光のスペクトルの最大ピークが示す波長のことである。これにより、実施例１は、波長６１５nmをピークとする赤色の発光を示すことが分かる。図２（Ｂ）に示す如く、励起スペクトルは、２５０〜３８０nmの広範囲にブロードが広がり、２８３nmと３３２nmにピーク波長が現れた。
図３（Ａ）に示す如く、実施例２のピーク波長は５４２ｎｍであった。これにより、実施例２は、波長５４２nmをピークとする緑色の発光を示すことが分かる。図３（Ｂ）に示す如く、励起スペクトルは３８０nmにピーク波長が現れた。
【００３９】
＜溶解性試験＞
実施例３乃至２８を用いて、溶解性試験を実施した。
発光物質を各有機溶媒に溶解させたすぐ後に、発光物質が溶解したか否かを目視で測定した。結果を表１乃至３に示す。
表１及び２中、発光物質が完全に溶解して溶液が透明であったものは、「完溶透明」とし、発光物質が完全に溶解せず、溶液に濁りが見られたものを「非完溶」とした。
表３中、溶解性の評価として、○は５重量％以上の溶解性、△は０．１〜５重量％の溶解性、×は不溶（０〜０．１重量％未満）を示す。
（結果）
実施例３乃至１０及び１３乃至１９については、発光物質が完全に溶解して透明であり、実施例１１及び１２については、発光物質が完全に溶解しなかった。しかしながら、実施例１１及び１２については、発光物質は約０．２重量％程度まで溶解しており、十分使用可能であった。
実施例２０乃至２９については、実施例２０乃至２５と実施例２６乃至２９を比較すると、同じテルビウム系化合物であっても溶解しやすい溶媒が異なることが示された。実施例２０乃至２３では溶媒（EtOH、IPA、TOL、ACT）への蛍光物質の溶解性はあまりよくないが、実施例２４や２５に記載の溶媒（DMF、DMSO）へ蛍光物質を溶解させた後、これら溶解性の低い溶媒（EtOH、IPA、TOL、ACT）を加えても、結晶の析出は見られなかった。
【００４０】
＜経時発光性試験＞
実施例３乃至１９を用いて、経時発光性試験を実施した。
表１において、実施例３乃至１２を、紫外線（ＵＶ）を照射し続け、０日〜１０日後まで、発光性について評価した。表１中、「ＵＶ照射有」として結果を示す。また、紫外線を照射せず、評価時のみ紫外線を照射した場合の発光性についても、０日〜１０日後まで評価した。表１中、「ＵＶ照射無」として結果を示す。尚、実施例１１及び１２は上澄み液を用いた。
表２において、実施例１３乃至１９を、室温蛍光灯下で放置し、評価時のみ紫外線を照射した場合の発光性について、０日〜１０日後まで評価した。
表３において、実施例２０乃至２８製造直後に紫外線を照射した場合の発光性を評価した。
表１、２中、「−」は、その日に評価をしていないことを示す。
図中、「黄」とは、溶液が黄色みを有する色に変わったことを示す。また、「結晶」とは、溶液に結晶が析出したことを示す。
【００４１】
＜評価基準＞
評価基準を以下に示す。
◎  強発光
○  中発光
△  弱発光
×  発光せず
【００４２】
（結果）
表１に示す如く、ユーロピウム系化合物を含む実施例３乃至１２に紫外線を照射し続けた場合、全てが「強発光」又は「中発光」を示した。したがって、本発明の発光マニキュアは、紫外線が絶えず照射されるような環境であっても長期間発光を維持することができることが示された。また、紫外線を照射せずに、評価時のみ紫外線を照射した場合には、１０日後であっても全ての実施例において、「強発光」を示した。
表２に示す如く、ペリレン系化合物を含む実施例１３乃至１９に紫外線を照射せずに、評価時のみ紫外線を照射した場合には、１０日後であっても全ての実施例において、「中発光」を示した。
また、表３に示す如く、テルビウム系化合物を含む実施例２０乃至２８に紫外線を照射すると、溶解性が高い溶媒を用いた実施例２４乃至２８では発光性が高かった。しかしながら、溶解性が低い溶媒を用いた実施例２０乃至２３であっても紫外線照射下で発光性を確認できた。
【００４３】
＜発光マニキュアの安定性及び使用性試験＞
実施例２９を用いて、安定性及び使用性試験を実施した。
（結果）
表４に示す原料を含む実施例２９は、作成後３ヶ月たっても透明溶解で安定であり、紫外線照射下で発光した。
さらに、実施例２９は、従来のマニキュアと比較して、爪に塗った後乾燥に要する時間に違いはなく、また爪に塗った後のマニキュアの剥がれ具合についても違いはなく、良好な使用性が確認できた。
【符号の説明】
【００４４】
Ｎ  爪
１  発光マニキュア
２  発光物質
３  造膜性樹脂
４  有機溶媒
５  紫外線照射
【図１】
2012082135.tif 000007
【図２】
2012082135.tif 000008
【図３】
2012082135.tif 000009